L'invention a-pour objet un tissu, particulièrement un tissu utilisable comme serviette de bain. invention propose un tissu comportant une trame en fil multifilaments crêpé de 100 à 400 deniers, et une channe en un fil monofilament ou multifilaments de 10 à 30 deniers. De préférence, le fil de trame multifilaments comporte de 10 à 40 filaments0 Le tissu peut avoir une armure toile ou être un tissu croisé. L'invention permet de fabriquer à bon marché des serviettes de bain sur un métier à armure toile. les serviettes de bain peuvent être fabriquées par un procédé dans lequel, après tissage, le tissu est traité dans l'eau chaude sans agitation. les fils multifilaments peuvent être des fils en polyamide, téréphtalate de polyéthylène ou polychlorurede vinyle. Les fils multifilaments peuvent être crêpés par des procédés connus tels que le procédé du caisson par bourrage, le procédé de tricotage-détricotage, ou le procédé de la fausse torsion. le fil de channe peut comporter des filaments thermoplastiques ayant un denier total inférieur à 30. Le fil de trame a un titre compris entre 100 et 400 deniers, et comporte de 10 à 40 filaments. ne ~rare différence de titre existe entre les fils de trame et les -fils de chaine. Ceci contribue à produire une surface crêpée irrégulière sur le tissu lors du traitement ultérieur dans un bain d'eau chaude agitée. le tissu peut être agité par des jets d'eau, des jets de vapeur ou par agitation mécanique. Durant le tissage, les fils de chatne intersectent les fils de trame à des endroits situés au hasard par rapport aux boucles des fils de trame, et de ce fait, le crêpage des fils de trame ne peut se développer complètement. l'agitation fait déplacer les fils de channe pour les amener entre les boucles, permettant ainsi aux fils de trame de laisser le crêpage se développer complètement et de se contracter. L'eau agite les tissus de façon uniforme. La grande différence de titre entre les fils de chatne et les fils de trame permet aux boucles des fils de trame de déplacer les fils de chatne, surmontant toute résistance opposée par ces derniers. La température du bain doit de préférence être inférieure à environ 120 OC. le tissu peut entre à armure toile ou à armure croisée. me tissu tissé peut être transformé en serviettes de bain en coupant le tissu et en le cousant. Une fois les fils de channe placés entre les boucles des fils de trame, leur maintien en cette position est facilité lorsqu'on utilise comme fils de chaîne des fils de filaments crêpés. Même si l'on utilise de tels fils de filaments crêpés comme chaîne du tissu, il nten résulte pratiquement aucun allongement dans le sens de la chaîne. Ce résultat provient du fait que le titre beaucoup plus grand des fils de trame par rapport à celui des fils ae chaîne provoque le crêpage des fils de trame lors du traitement dans le bain d'eau chaude aux dépens du crêpage des fils de chaîne.Cependant, il reste une tension résiduelle dans les fils de chaîne qui empêche, à leurs intersections, tout mouvement des fils de trame par rapport aux fils de charnue, L'inVention va maintenant Entre décrite plus en détail en se reportant au dessin, sur lequel la fig. 1 est une vue en perspective d'un fil multifilament crêpé utilisé dans cette invention La fig. 2 est une vue en perspective d'un tissu selon l'invention ; et La fig. 3 est une vue en perspective d'un autre tissu selon l'invention. Sur 1- fig. 1, le fil de trame î est c: )irTCJ: de fils multifilaments 2. les filaments crêpés individuels sont repérés en 3 et les boucles elles-m8mes en 4. La fig. 1 représente un nombre de filaments relativement plus petit qu'il y en a effectivement pour des raisons de clarté. La fig. 2 représente un tissu en armure toile qui peut être tissé à partir du fil de trame multifilaments 1 en le tissant avec un fil de chaîne 5. La fig. 2 montre que les boucles individuelles du il de -trame tendent à s'aligner pratiquement parallèlement au sens de la chaîne. La fig. 3 représente un tissu tissé selon une armure croisée 2/2, ayant des fils de trame 1' et des fils de chaîne 5'. L'invention est illustrée par les exemples suivants. exemple 1 Un fil de 300 deriers, 15 filaments, en nylon 6 est tricoté sur un métier à tricoter circulaire, fixé dans un caisson àvapeur pendant 40 minutes à 1200C et le tissu est ensuite détricoté. le fil crêpé est alors tissé à raison de 65 duites au pouce (26 duites au centimètre avec une chaîne de 190 fils au pouce (76 fils au centimètre) de 20 deniers, monofilaments, en nylon 6. le tissu tissé est plongé dans un bain d'eau chaude pendant 30 minutes à 900C0 Pendant la durée de l'immersion, le tissu est agité, par exemple avec un agitateur mécanique, Après séchage, le tissu est crêpé uni- formément.La largeur, qui était de 55 cm au stade du tissageS diminue jusqu'à une largeur finie de 33 cmO Après être coupé à une dimension commerciale, le tissu est approprié pour frotter et nettoyer le corps Exemple 2 Un fil de 225 deniers, 15 filaments, en téréphtalate de polyéthylène, est tordu avec une torsion en S ou Z de 2700 tours au mètre. Après ébouillantage pendant 40 minutes à 1200C, au thermomètre à boule mouillée, le fil est alors détordu jusqu'à une torsion nulle. le fil a un gonflant élevé et est élastique, il est ensuite tissé sous forme de trame dans une armure croisée 2/2 en chassant les fils tordus en S et en Z alternativement à 80 duites au pouce (32 duites au centimètre) en utilisant un fil de chaîne de 15 deniers, monofilament, en nylon 6 à 170 fils au pouce (68 fils au centimètre). La largeur du tissu sur le métier est 60 cm. Le tissu est alors plongé dans l'eau à ébullition pendant 40 minutes, ce qui permet d'obtenir un tissu fini ayant un crêpage uniforme. Après traitement, le tissu peut s'allonger considérablement dans le sens de la trame, mais relativement peu dans le sens de la chaîne. A la fin du traitement, le tissu a une largeur de 33 cm. REVENDICATIONS 1.- Serviette de bain en tissu à trame et chaîne obtenu par tissage, caractérisée en ce que la trame est constituée entièrement d'un fil multifilaments thermoplastique fortement crêpé de 100 à 400 deniers et en ce que la chaîne est en un fil de filament thermoplastique de 10 à 30 deniers, de sorte que le tissu peut être étiré suivant la direction de la trame et est sensiblement non-étirable dans la direction delta chaîne. 2.- Serviette de bain selon la revendication l, caractérise en ce que le denier des filaments de chaîne est d'environ 1/10 de celui des filaments de trame.